(57)【特許請求の範囲】
【請求項１】
ポリウレタンに、
（Ａ）ヒンダードフェノール系酸化防止剤と
（Ｂ）ベヘン酸アミド
を配合してなることを特徴とするポリウレタン組成物。
【請求項２】
ヒンダードフェノール系酸化防止剤が、下記一般式（ＩＩ）又は（ＩＩＩ）で示される化合物群から選ばれる少なくとも１種である請求項１記載の組成物。
0004543552.tif 000007
（Ｒ３は、炭素数１〜８のアルキル基を示す。ｎは、１〜４の整数を、Ｘはヘテロ原子および／または環状基を含んでいても良いｎ価の炭素数１〜１８のアルコール残基を表す。）
0004543552.tif 000008
（Ｒ４は、炭素数１〜８のアルキル基を、Ｒ５、Ｒ６は、それぞれ独立に水素原子またはヘテロ原子を含んでいても良い炭素数１〜１８のアルキル基を、ｍは１〜３の整数を表す。Ｙはｍ価の基を表し、ｍが１の場合は水素原子またはヘテロ原子を含んでいても良い炭素数１〜１８のアルキル基を、ｍが２の場合はイオウ原子、酸素原子または炭素数１〜４のアルキリデン基を、ｍが３の場合はイソシアヌル酸−Ｎ，Ｎ’−Ｎ”−トリメチレン基または１，３，５−トリメチルベンゼン−２，４，６−トリメチレン基を表す。）
【請求項３】
ポリウレタンに、
（Ａ）ヒンダードフェノール系酸化防止剤と
（Ｂ）ベヘン酸アミド
を配合することを特徴とするポリウレタンの変着色防止方法。
【請求項４】
ヒンダードフェノール系酸化防止剤が、下記一般式（ＩＩ）又は（ＩＩＩ）で示される化合物群から選ばれる少なくとも１種である請求項３記載の方法。
0004543552.tif 000009
（Ｒ３は、炭素数１〜８のアルキル基を示す。ｎは、１〜４の整数を、Ｘはヘテロ原子および／または環状基を含んでいても良いｎ価の炭素数１〜１８のアルコール残基を表す。）
0004543552.tif 000010
（Ｒ４は、炭素数１〜８のアルキル基を、Ｒ５、Ｒ６は、それぞれ独立に水素原子またはヘテロ原子を含んでいても良い炭素数１〜１８のアルキル基を、ｍは１〜３の整数を表す。Ｙはｍ価の基を表し、ｍが１の場合は水素原子またはヘテロ原子を含んでいても良い炭素数１〜１８のアルキル基を、ｍが２の場合はイオウ原子、酸素原子または炭素数１〜４のアルキリデン基を、ｍが３の場合はイソシアヌル酸−Ｎ，Ｎ’−Ｎ”−トリメチレン基または１，３，５−トリメチルベンゼン−２，４，６−トリメチレン基を表す。）
【発明の詳細な説明】
技術分野
本発明は、ポリウレタン組成物関し、詳しくは、ポリウレタンにヒンダードフェノール系酸化防止剤と特定のアミド類を配合してなることを特徴とするポリウレタン組成物に関するものである。
背景技術
ポリウレタンは、通常ポリイソシアネートとポリヒドロキシ化合物の重付加反応によって得られるが、弾力性のある優れた物性を有しているため、繊維、フィルム、フォーム、皮革、塗料、接着剤など多くの分野で使用されている。
しかしながら、ポリウレタンは、酸化窒素性ガス等により、変着色しやすいことが知られており、特に、ポリウレタンが繊維を目的として製造される場合においては、衣料に供される等の日常の使用によって着色や変色が起こることから、高い変着色防止性が望まれていた。
またポリウレタンは、熱によっても変着色しやすいことが知られており、製造工程、加工工程に等における熱履歴により黄変がおこることから、熱による変着色防止性も望まれていた。
ポリウレタンの酸化窒素性ガス、熱等による変着色を防止する組成物として、ポリウレタンにヒンダードフェノール系酸化防止剤とセミカルバジド系化合物を配合せしめた組成物が提案されている（特許公報２６２５５０８号）。
しかしながら、酸化窒素性ガスに対する変着色防止性が不充分であるのみならず熱に対する変着色防止性も不充分であるという問題があった。
またポリウレタンの酸化窒素性ガス等による変着色を防止する組成物として、アミド類を配合せしめた組成物（特開昭４６−２７８７４号公報）、ヒンダードフェノール系酸化防止剤を配合せしめた組成物（特公平６−３５５３８号公報）等が提案されている。しかしながら前者の組成物は、熱により変着色するという問題が、後者の組成物は、酸化窒素性ガス等に対する変着色防止性が不充分であるという問題があった。
発明の開示
このような状況下に本発明者らは、酸化窒素性ガスのみならず熱に対しても、優れた変着色防止性を示すポリウレタン組成物を見出すべく、鋭意検討を重ねた結果、ヒンダードフェノール系酸化防止剤とセミカルバジド系化合物を配合せしめた組成物において、セミカルバジド系化合物の代わりに特定のアミド類を用いるすなわちヒンダードフェノール系酸化防止剤と特定のアミド類を組み合わせることにより、意外にも酸化窒素性ガスのみならず熱に対しても優れた変着色防止効果を示すポリウレタン組成物が得られることを見出し、本発明を完成した。
すなわち本発明は、ポリウレタンに、
（Ａ）ヒンダードフェノール系酸化防止剤と
（Ｂ）下記一般式（Ｉ）で示されるアミド類
Ｒ１−ＣＯＮＨ２            （Ｉ）
（式中、Ｒ１は、炭素数１２〜２１のアルキル基を表す）
を配合してなることを特徴とする変着色防止性に優れたポリウレタン組成物を提供するものである。
以下、本発明について詳細に説明する。
本発明に使用されるポリウレタンは、特に限定はなく、通常の方法によって得られたものでも良い。例えば、末端ヒドロキシ基を２以上有する重合体（ポリヒドロキシ重合体）、特にポリエーテルグリコール、ポリエステルグリコール等と有機ジイソシアネート化合物とを重合し、末端に有機インシアネート基を有する中間重合体（プレポリマー）を得、得られた中間体を不活性溶媒に溶解させた後、多官能性水素化合物を加えて鎖伸長することにより得られる。
ここでポリヒドロキシ重合体としては、例えばポリプロピレンエーテルグリコール、ポリエチレンエーテルグリコール、ポリテトラメチレンエーテルグリコール等のポリエーテルグリコール等が挙げられる。
またポリエステルグリコールとしては、例えばコハク酸、マロン酸、グルタール酸、アジピン酸、ピメリン酸、スベリン酸、アゼライン酸、セバチン酸、ドデカンジカルボン酸、シクロヘキサンジカルボン酸の如き炭素数２〜１０程度の脂肪族ジカルボン酸の少なくとも１種とエチレングリコール、プロピレングリコール、１，４−ブタンジオール、１，６−ヘキサンジオール、ネオペンチレングリコール等のグリコールの少なくとも１種とを重縮合して得られるものが挙げられる。ポリエステルグリコールには、テレフタル酸、イソフタル酸、ヒドロキシ安息香酸の如き芳香族ジカルボン酸が共重合成分として用いたものもやポリカプロラクトンポリエステル等の環状エステルの開環重合によって得られるラクトン系ポリエステルポリオールなども含まれる。
また有機ジイソシアネートとしては、例えば、２，４−トリレンジイソシアネート（ＴＤＩ），４，４’−ジフェニルメタンジイソシアネート（ＭＤＩ），ヘキサメチレンジイソシナネート（ＨＤＩ）、１，４−フェニレンジイソシアネート（ＨＤＩ）、１，４−フェニレンジイソシアネート、１，４−シクロヘキサンジイソシアネート、４，４’−ジシクロヘキシルメタンジイソシアネート（ＨＭＤＩ）、ナフタレンジイソシアネート、キシリレンジイソシナネート（ＸＤＩ）などの少なくとも１種が使用されるが、好ましいジイソシアネートは、ＴＤＩ，ＭＤＩ，ＨＤＩ、ＨＭＤＩ，ＸＤＩなどである。
多官能性水素化合物としては、例えば、エチレンジアミン、プロピレンジアミン、ヘキサメチレンジアミン、キシリレンジアミン、４，４’−ジアミノジフェニルメタン、ヒドラジンの如きジアミン、エチレングリコール、１，４−ブタンジオールの如きジオール、水、ジヒドラジド、カーボンジヒドラジド、β−アミノプロピオン酸ヒドラジドの如きヒドロキシド等が挙げられる。
重合反応の際に使用される不活性溶媒としては、Ｎ，Ｎ−ジメチルフォルムアミド、Ｎ，Ｎ−ジメチルアセトアミド、Ｎ，Ｎ，Ｎ’，Ｎ’−テトラメチル尿素、Ｎ−メチルピロリドン、ジメチルスルフォキシド等の極性溶媒が挙げられる。
本発明は、（Ａ）のヒンダードフェノール系酸化防止剤と前記一般式（Ｉ）で示されるアミド類を配合してなることを特徴とするものであるが、（Ａ）のヒンダードフェノール系酸化防止剤としては、例えば下記一般式（ＩＩ）又は（ＩＩＩ）で示される化合物群から選ばれる少なくとも１種フェノール系酸化防止剤が挙げられる。
0004543552.tif 000002
（Ｒ３は、炭素数１〜８のアルキル基を示す。ｎは、１〜４の整数を、Ｘはヘテロ原子および／または環状基を含んでいても良いｎ価の炭素数１〜１８のアルコール残基を表す。）
0004543552.tif 000003
（Ｒ４は、炭素数１〜８のアルキル基を、Ｒ５、Ｒ６は、それぞれ独立に水素原子またはヘテロ原子を含んでいても良い炭素数１〜１８のアルキル基を、ｍは１〜３の整数を表す。Ｙはｍ価の基を表し、ｍが１の場合は水素原子またはヘテロ原子を含んでいても良い炭素数１〜１８のアルキル基を、ｍが２の場合はイオウ原子、酸素原子または炭素数１〜４のアルキリデン基を、ｍが３の場合はイソシアヌル酸−Ｎ，Ｎ’−Ｎ”−トリメチレン基または１，３，５−トリメチルベンゼン−２，４，６−トリメチレン基を表す。）
ここで、式（ＩＩ）で示されるフェノール系酸化防止剤におけるＲ３は、炭素数１〜８のアルキル基を表すが、かかるアルキル基としては、例えばメチル、エチル、プロピル、ｉ−プロピル、ブチル、ｔ−ブチル、ｔ−アミル、ｔ−オクチル、シクロヘキシル、１−メチルシクロヘキシル等の直鎖状、分岐鎖状、環状のアルキル基が挙げられる。好ましくは、メチル、ｔ−ブチルである。Ｃ４Ｈ９はｔ−ブチルであることが好ましい。
また、Ｘは、ヘテロ原子および／または環状基を含んでいても良いｎ価の炭素数１〜１８のアルコール残基を表すが、アルコール残基とは、アルコールのＯＨを除いた部分を示す。ヘテロ原子としては、例えば酸素原子、窒素原子、イオウ原子等が挙げられ、環状基としては、例えば２，４，６，８，１０−テトラオキサスピロ［５・５］ウンデカン環、ベンゼン環、シクロヘキサン環等が挙げられる。
Ｘの代表例としては、例えば、メチルアルコール、エチルアルコール、２エチル−ヘキシルアルコール、オクチルアルコール、オクタデシルアルコール等の１価アルコールの残基、エチレングリコール、トリエチレングリコール、２，２’−チオジエタノール、３，９−ビス−（１，１−ジメチル−２−ヒドロキシエチル）−２，４，８−テトラスピロ［５・５］ウンデカン等の２価のアルコールの残基、グリセリン、Ｎ，Ｎ’−Ｎ”−トリヒドロキシエチルイソシアヌル酸等の３価のアルコール残基、ペンタエリスリトール等の４価のアルコール残基などが挙げられる。
式（ＩＩ）で表されるフェノール系酸化防止剤の代表例としては、例えばｎ−オクタデシル３−（３，５−ジ−ｔ−ブチル−４−ヒドロキシフェニル）プロピオネート、３，９−ビス（２−（３−（３−ｔ−ブチル−４−ヒドロキシ−５−メチルフェニル）−プロピオニルオキシ−１，１−ジメチルエチル−２，４，８，１０−テトラオキサスピロ（５・５）ウンデカン、トリエチレングリコールビス（３−（３−ｔ−ブチル−５−メチル−４−ヒドロキシフェニル）プロピオネート、テトラキス（メチレン（３，５−ジ−ｔ−ブチル−４−ヒドロキシフェニル）プロピオネート）メタン、トリス［２−（３’５’−）−ｔ−ブチル−４’−ヒドロキシヒドロ−シンナモイロキシル）エチル］イソシアヌレート等が挙げられる。中でもｎ−オクタデシル３−（３，５−ジ−ｔ−ブチル−４−ヒドロキシフェニル）プロピオネート、３，９−ビス（２−（３−（３−ｔ−ブチル−４−ヒドロキシ−５−メチルフェニル）−プロピオニルオキシ−１，１−ジメチルエチル）−２，４，８，１０−テトラオキサスピロ（５・５）ウンデカン、テトラキス（メチレン（３，５−ジ−ｔ−ブチル−４−ヒドロキシフェニル）プロピオネート）メタン、トリス［２−（３’５’−）−ｔ−ブチル−４’−ヒドロキシヒドロ−シンナモイロキシル）エチル］イソシアヌレート等が好ましく使用される。
また、式（ＩＩＩ）で示されるフェノール系酸化防止剤におけるＲ４は、炭素数１〜８のアルキル基を表すが、かかるアルキル基としては、前記と同様の直鎖状、分岐鎖状、環状のアルキル基が挙げられる。好ましくは、メチル、ｔ−ブチルである。
Ｒ５、Ｒ６は、それぞれ独立に水素原子またはヘテロ原子を含んでいても良い炭素数１〜１８のアルキル基を表すが、ヘテロ原子を含んでいても良い炭素数１〜１８のアルキル基としては、前記と同様の直鎖状、分岐鎖状、環状のアルキル基の他に、例えばオクチルチオメチレン、２−エチルヘキシルチオメチレン、Ｎ，Ｎ’−ジメチルアミノメチレン等が挙げられる。
Ｙはｍ価の基を表し、ｍが１の場合には水素原子またはヘテロ原子を含んでいても良い炭素数１〜１８のアルキル基を、ｍが２の場合にはイオウ原子、酸素原子または炭素数１〜４のアルキリデン基を、ｍが３の場合はイソシアヌル酸−Ｎ，Ｎ’−Ｎ”−トリメチレン基または１，３，５−トリメチルベンゼン−２，４，６−トリメチレン基を表すが、ヘテロ原子を含んでいても良い炭素数１〜１８のアルキル基としては、例えば前記と同様のものが挙げられる。また炭素数１〜４のアルキリデン基としては、メチレン、エチリデン、プロピリデン、ブチリデン等が挙げられる。
Ｙは、水素原子、メチレン基、ブチリデン基、硫黄原子、１，３，５−トリメチルベンゼン−２，４，６−トリメチレン基等があることが好ましい。
式（ＩＩＩ）で示されるフェノール系酸化防止剤の代表例としては、例えば２，６−ジ−ｔ−ブチル−４−メチルフェノール、２，６−ジ−ｔ−ブチル−４−エチルフェノール、２，４，６−トリ−ｔ−ブチルフェノール、２，６−ジ−ｔ−ブチル−４−ヒドロキシメチルフェノール、２，２’−メチレンビス（４−エチル−６−ｔ−ブチルフェノール）、２，２’−メチレンビス（６−シクロヘキシル−４−メチルフェノール）、２，２’−メチレンビス（４，６−ジ−ｔ−ブチルフェノール）、２，２’−エチリデンビス（４，６−ジ−ｔ−ブチルフェノール）、４，４’−メチレンビス（２，６−ジ−ｔ−ブチルフェノール）、４，４’−ブチリデンビス（３−メチル−６−ｔ−ブチルフェノール）、２，２’−メチレンビス（４−メチル−６−ｔ−ブチルフェノール）、１，３，５−トリメチル−２，４，６−トリス（３，５−ジ−ｔ−ブチル−４−ヒドロキシベンジル）ベンゼン、４，４’−チオビス（３−メチル−６−ｔ−ブチルフェノール）、１，３，５−トリス（４−ｔ−ブチル−３−ヒドロキシ−２，６−ジメチル−ベンジル）イソシアネート、１，３，５−トリス（３，５−ジ−ｔ−ブチル−４−ヒドロキシ−ベンジル）イソシアネート等が挙げられる。  なかでも１，３，５−トリス（４−ｔ−ブチル−３−ヒドロキシ−２，６−ジメチル−ベンジル）イソシアネート、、１，３，５−トリス（３，５−ジ−ｔ−ブチル−４−ヒドロキシ−ベンジル）インシアネート、４，４’−ブチリデンビス（３−メチル−６−ｔ−ブチルフェノール）、１，３，５−トリメチル−２，４，６−トリス（３，５−ジ−ｔ−ブチル−４−ヒドロキシベンジル）ベンゼン等が好ましく使用される。
ヒンダードフェノール系酸化防止剤は２種以上使用し得る。ポリウレタンへの配合量は、通常０．０５重量部から５重量部程度である。
（Ｂ）の前記一般式（Ｉ）で示されるアミド類におけるＲ１は、炭素数１２〜２１のアルキル基を表し、例えばドデシル、トリデシル、テトラデシル、ペンタデシル、ヘキサデシル、ヘプタデシル、オクタデシル、ノナデシル、エコシル、ヘニコシル基などが挙げられる。
好ましいアミド類（Ｉ）の代表例としては、例えばベヘン酸アミド、ステアリン酸アミド等が挙げられる。なかでもＲ１が炭素数１８〜２１のアルキル基であるものを使用することがとりわけ好ましく、耐水抽出性等にも優れるので、例えば染色工程を経る繊維用ポリウレタン分野などにおいては特に有利となる。
アミド類（Ｉ）は、２種以上使用し得る。ポリウレタンへの配合量は、通常０．０１重量部から１０重量部である。ポリウレタンに対する脂肪酸アミドの配合量が０．０１重量部未満であると、その効果が充分ではなくなる傾向にあり、一方、１０重量部を超えても配合量に見合う効果が得られず経済的に好ましくない。
また本発明においては、必要に応じて、ベンゾトリアゾール系、ベンゾフェノン系、ベンゾエート系、シアノアクリレート系、トリアジン系等の紫外線吸収剤、ヒンダードアミン系光安定剤、リン系安定剤、イオウ系安定剤、ベンゾフラノン系安定剤、セミカルバジド系化合物等の安定剤、更には、顔料、染料、充填剤等の配合剤を配合することもできる。
紫外線吸収剤の具体例としては、次のようなものをあげることができる。２−（３−ｔ−ブチル−２−ヒドロキシ−５−メチルフェニル）−５−クロロベンゾトリアゾール、２−（３，５−ジ−ｔ−ブチル−２−ヒドロキシフェニル）ベンゾトリアゾール、２−（２−ヒドロキシ−５−メチルフェニル）ベンゾトリアゾール、２−（２−ヒドロキシ−５−ｔ−オクチルフェニル）ベンゾトリアゾール、２−（３，５−ジ−ｔ−アミル−２−ヒドロキシフェニル）ベンゾトリアゾール、２−［２−ヒドロキシ−３，５−ビス（α、α−ジメチルベンジル）フェニル］ベンゾトリアゾール、２−ヒドロキシ−４−オクトキシベンゾフェノン、２−ヒドロキシ−４−メトキシベンゾフェノン、２，４−ジ−ｔ−ブチルフェニル３，５−ジ−ｔ−ブチル−４−ヒドロキシベンゾエート、ｎ−ヘキサデシル３，５−ジ−ｔ−ブチル−４−ヒドロキシベンゾエート、エチル２−シアノ−３，３−ジフェニルアクリレート、２，４−ジヒドロキシベンゾフェノン、２，２’，４，４’−テトラヒドロキシベンゾフェノン、２−（２−ヒドロキシ−４−オクトキシフェニル）ベンゾトリアゾール、２−［２−ヒドロキシ−３，５−ビス（α、α−ジメチルベンジル）フェニル］−２Ｈ−ベンゾトリゾール、２−（３，５−ジ−ｔ−ブチル−２−ヒドロキシフェニル）−５−クロロベンゾトリアゾール、メチル３−［３−ｔ−ブチル−５−（２Ｈ−ベンゾトリアゾール−２−イル）−４−ヒドロキシフェニル］プロピオネートとポリエチレングリコール（分子量約３００）との縮合物、ヒドロキシフェニルベンゾトリアゾール誘導体、２−（４，６−ジフェニル−１，３，５−トリアジン−２−イル）−５−ヘキシルオキシフェノール、２−［４，６−ビス（２，４−ジメチルフェニル）−１，３，５−トリアジン−２−イル］−５−オクチルオキシフェノールなど。
ヒンダートアミン系光安定剤の具体例としては、次のようなものを挙げることができる。
ビス（２，２，６，６−テトラメチル−４−ピペリジル）セバケート、ビス（１，２，２，６，６−ペンタメチル−４−ピペリジル）セバケート、２−メチル−２−（２，２，６，６，−テトラメチル−４−ピペリジル）アミノ−Ｎ−（２，２，６，６−テトラメチル−４−ピペリジル）プロピオンアミド、ビス（１，２，２，６，６−ペンタメチル−４−ピペリジル）２−（３，５−ジ−ｔ−ブチル−４−ヒドロキシベンジル）−２−ｎ−ブチルマロネート、テトラキス（２，２，６，６−テトラメチル−４−ピペリジル）１，２，３，４−ブタンテトラカルボキシレート、ポリ［｛６−（１，１，３，３−テトラメチルブチル）イミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、ポリ［（６−モルホリノ−１，３，５−トリアジン−２，４−ジイル）｛（２，２，６，６−テトラメチル−４−ピペリジル）イミノ｝ヘキサメチレン｛（２，２，６，６−テトラメチル−４−ピペリジル）イミノ｝］、コハク酸ジメチルと１−（２−ヒドロキシエチル）−４−ヒドロキシ−２，２，６，６−テトラメチルピペリジンとの重縮合物、Ｎ，Ｎ’−ビス（３−アミノプロピル）エチレンジアミンと２，４−ビス［Ｎ−ブチル−Ｎ−（１，２，２，６，６−ペンタメチル−４−ピペリジル）アミノ］−６−クロロ−１，３，５−トリアジンとの重縮合物、１，２，２，６，６−ペンタメチル−４−ピペリジノールおよび３，９−ビス（２−ヒドロキシ−１，１−ジメチルエチル）−２，４，８，１０−テトラオキサスピロ［５．５］ウンデカンと１，２，３，４−ブタンテトラカルボン酸との重縮合物、ビス（１−オクトキシ−２，２，６，６−テトラメチル−４−ピペリジル）セバケートなど。
ベンゾフラノン系安定剤としては、例えば、５，７−ジ−ｔ−ブチル−３−（３，４−ジメチルフェニル）３Ｈ−ベンゾフラン−２−オンなどが挙げられる。セミカルバジド系化合物としては、例えば、１，６−ヘキサメチレンビス（Ｎ、Ｎ−ジメチルセミカルバジド）、４，４’−（メチレンジ−ｐ−フェニレン）ビス（Ｎ，Ｎ−ジエチルセミカルバジド）、４，４’−（メチレンジ−ｐ−フェニレン）ビス（Ｎ，Ｎ─ジエチルセミカルバジド）、４，４’−（メチレンジ−ｐ−フェニレン）ビス（Ｎ，Ｎ−ジ−ｉ−プロピルセミカルバジド）、α、α−（ｐ−キシリレン）ビス（Ｎ，Ｎ−ジメチルセミカルバジド）、１，４−シクロヘキシレンビス（Ｎ，Ｎ−ジメチルセミカルバジド）などが挙げられる。
各種の安定剤、配合剤をポリウレタンに配合する方法としては、製造工程の任意の段階で配合できる。例えば、直接、ポリウレタンに添加もしくは、その原料に加えても良く、また、溶媒を使用する場合には、あらかじめ少量の溶媒に分散もしくは、溶解させて加えることもできる。望ましくは、プレポリマーの鎖伸長剤との反応終了後に配合することが好ましい。
本発明によれば、ポリウレタンにフェノール系酸化防止剤とアミド類（Ｉ）を配合することにより、酸化窒素性ガスや熱に対する変着色防止性に優れるポリウレタン組成物が得られるので、弾性糸、フィルム、フォーム、塗料、接着剤等の分野で有利に用いられる。とりわけ、弾性糸として用いられる場合に、その効果はより顕著である。
実施例
以下に実施例を示して、本発明をさらに詳細に説明するが、本発明はこれらによって限定されるものではない。
［配合］
ポリウレタン                  １００重量部
供試安定剤                    表１、表２に記載の量（重量部）
ＡＯ−１：３，９−ビス（２−（３−（３−ｔ−ブチル−４−ヒドロキシ−５−メチルフェニル）プロピオニルオキシ）−１，１−ジメチルエチル）−２，４，８，１０−テトラオキサスピロ［５・５］ウンデカン
ＡＯ−２：１，３，５−トリス（４−ｔ−ブチル−３−ヒドロキシ−２，６−ジメチル−ベンジル）イソシアネート
Ｂ−１：ベヘン酸アミド
Ｂ−２：ステアリン酸アミド
Ｃ−１：１，６−ヘキサメチレンビス（Ｎ，Ｎ−ジメチルセミカルバジド）
Ｄ−１：２−［２’−ヒドロキシ−３’，５’−ビス（α，α−ジメチルベンジル）フェニル］−ベンゾトリアゾール
実施例１：ポリウレタンの耐ＮＯｘ変着色防止性
３０ｍｍΦの単軸押出機を用い、下記表１の配合物を１８５℃で溶混練してペレット化した。得られたペレットを、６５０ｐｐｍのＮＯｘガスに１時間曝露し、曝露後の黄変度により耐ＮＯｘ変着色防止性を評価した。結果を表１に示す。
○：黄変なし  ×：濃黄色
また、得られたペレットを１５０℃のオーブンで３時間エージングを行い、エージング後の色相を観察し、着色の度合により、耐熱変着色防止性（熱着色）を評価した。結果を表１に示す。
○：淡黄色  ×：濃黄色
0004543552.tif 000004
0004543552.tif 000005
実施例２  ポリウレタンの染色工程での耐抽出性
３０ｍｍΦの単軸押出機を用い、下記表２の配合物を１８５℃で溶融混練してペレット化した。得られたペレット５ｇと、界面活性剤アボランＩＷ（バイエル社製）を１％添加したｐＨ５の水溶液１００ｍｌをステンレス容器に入れ密閉し、１２０℃で２時間抽出を行った。抽出前後のペレットを、６５０ｐｐｍのＮＯｘガスに１時間曝露し曝露後の黄変度を評価し、抽出による耐ＮＯｘ変着色防止性の変化を求めた。黄変度は次の３段階に分けて評価した。結果を表２に示す。    ○：黄変なし、△：淡黄色、×：濃黄色
抽出前後で、黄変度の変化のないものは、耐抽出性に優れることを意味する。
0004543552.tif 000006